REVENDICADIONS 1 - Un procédé pour le reformage d'un naphta, selon lequel on met en contact ce naphta dans des conditions de reformage avec un catalyseur comprenant un mélange de platine disposé sur un premier support solide et un constituant contenant du rhénium disposé sur un deuxième support solide. 2 - Un procédé selon la revendication 1, caractérisé en ce que le constituant contenant du rhénium est choisi parmi le rhénium, le sulfure de rhénium et 1 'oxyde de rhénium. 3 - Un procédé selon la revendication 1, caractérisé en ce que la quantité de platine est compose entre environ 0,0 ss et environ 2% du poids du premier support solide. 4 - Un procédé selon la revendication 1, caractérisé en ce que la teneur en rhénium du catalyseur contenant du rhénium est comprise entre environ 0,0 et environ 0,2% en poids par rapport au deuxième support solide 5 - Un procédé selon la revendication 1, caractérisé en ce que le premier support solide comprend en outre d'environ 0,25% à environ 1,01o de chlorure en poids 6 - Un procédé selon la revendication 1, caractérisé en ce que le deuxième support comprend en outre de zéro à environ 5% de chlorure en poids. 7 - Un procédé selon la revendication 1, caractérisé en ce que le rapport en poids du platine au rhénium dans le catalyseur est compris entre environ 0,1 et environ 10e 8 - Un procédé selon la revendication 1, caractérisé en ce que le support solide comprend un constituant-catalytique métallique supplémentaire 9 - Un procédé selon la revendication 1, caractérisé en ce que le premier support solide et le deuxième comprennent un oxyde inorganique 10 - Un procédé selon la revendication 9, caractérisé en ce que l'oxyde inorganique est de la gamma-alumine ou de ltêta-alumine. Il - Un catalyseur pour le reformage de naphta comprenant un mélange de platine disposé sur un premier support solide et un constituant contenant du rhénium sur un deuxième support solide 12.- Un catalyseur selon la revendication 11, caractérisé en ce que le poids du platine est compris entre environ 0,05 et environ 2% du poids du premier support solide. 13.- Un catalyseur selon la revendication 11, caractérisé en ce que la teneur en rhénium du constituant contenant du rhénium est comprise entre environ 0,05% et environ 2% en poids par rapport au deuxième support solide. 14.- Un catalyseur selon la revendication 11, caractérisé en ce que le premier support solide comprend aussi d'environ 0,25% à environ 1,0 de chlorure par rapport au poids du premier support solide. 150- Un catalyseur selon la revendication 11, caractérisé en ce que le constituant contenant du rhénium comprend un sulfure de rhénium 16.- Un catalyseur selon la revendication 9, caractérisé en ce que le deuxième support comprend aussi de zéro à environ ss de chlorure par rapport au poids du deuxième support. 17.- Un catalyseur selon la revendication 11, caractérisé en ce que le premier support solide et le deuxième sont de ltêta-alumine ou de la gamma-alumine. 18.- Un catalyseur selon la revendication 11, caractérisé en ce que le rapport en poids du platine au rhénium est d'environ 1:1 19 - Une matière composite catalytique pour le reformage de naphta comprenant un mélange d'un premier support solide portant environ 0,05% à environ 2% de platine et d'un deuxième support solide portant environ 0,05 à environ 2% d'un constituant contenant du rhénium. 20.- Une matière composite catalytique selon la revendication 19, caractérisé en ce que le premier support solide comprend aussi environ 0,25 à environ 1,0% de chlorure, en poids par rapport au premier support solide. 21O- Une matière composite catalytique selon la revendication 19, caractérisée en ce que le deuxième support solide comprend aussi de zéro à environ 5% de chlorure, en poids par rapport au deuxième support solide. 22 - Une matière composite catalytique selon la revendication 19, caractérisée en ce que le constituant contenant du rhénium comprend un sulfure de rhénium. 23. - Une matière composite catalytique selon la revendication 19, caractérisée en ce que le platine constitue de 0,20 à 0,8 X du poids du premier support solide. 24.- Une matière composite catalytique selon la revendication 19, caractérisée en ce que le rhénium constitue de 0,20 à 1,00% du poids du deuxième support solide. 25.- Une matière composite catalytique selon la revendication 19, caractérisée en ce que le rapport en poids du platine au rhénium est d'environ 1:1. 26.- Une matière composite catalytique selon la revendication 19, caractérisée en ce que le premier support et le deuxième comprennent de 1'8ta- alumine ou de la gamma-alumine